(57)【要約】【課題】高次モードを用いた分散補償ファイバにおいて、高次モードよりも低次のモードの伝搬を抑え、低次モードと高次モードとの干渉を低減して、多重パス干渉をさらに低下させることにある。【解決手段】光ファイバ内に、この光ファイバを伝搬する低次のモードを減衰させ、これよりも高次のモードを減衰させないリング状の損失層５を設ける。この損失層５は高次のモードの電界分布が零となる位置に設けられ、具体的には中心コア部１内に配置される。損失層５の形成は、コバルト、クロムなどの元素をドープすることでなされ、その厚さは０．５μｍ以下とされる。また、このファイバは、中心コア部１とコア部２とリングコア部３とクラッドを有し、Ｗ型の屈折率分布を有するものであることが好ましい。【選択図】図１
2004286863.tif 000002
【特許請求の範囲】
【請求項１】
光ファイバ内に、この光ファイバを伝搬する低次のモードを減衰させ、これよりも高次のモードを減衰させない損失層を設けたことを特徴とする高次モードを用いた分散補償ファイバ。
【請求項２】
損失層を高次のモードの電界分布における電界が零となる位置に設けたことを特徴とする請求項１に記載の高次モードを用いた分散補償ファイバ。
【請求項３】
損失層が、光ファイバをなすガラスにコバルト、クロム、銅、鉄、ニッケル、マンガン、ホウ素、バナジウムのいずれか１種以上の元素の酸化物をドープすることによって形成されたものであることを特徴とする請求項１または２に記載の高次モードを用いた分散補償ファイバ。
【請求項４】
損失層の厚さが０．５μｍ以下であることを特徴とする請求項１ないし３のいずれかに記載の高次モードを用いた分散補償ファイバ。
【請求項５】
低次のモードがＬＰ０１モードであり、高次のモードがＬＰ０２モードであることを特徴とする請求項１ないし４のいずれかに記載の高次モードを用いた分散補償ファイバ。
【請求項６】
低次のモードの伝搬損失が１０ｄＢ／ｋｍ以上であることを特徴とする請求項１ないし５のいずれかに記載の高次モードを用いる分散補償ファイバ。
【請求項７】
光ファイバが、中心コア部と、これの外周に設けられ、屈折率が中心コア部よりも低いコア部と、これの外周に設けられ、屈折率がコア部よりも高く、中心コア部よりも低いリングコア部と、これの外周に設けられたクラッドを有するものであることを特徴とする請求項１ないし６のいずれかに記載の高次モードを用いた分散補償ファイバ。
【請求項８】
請求項１ないし７のいずれかに記載の高次モードを用いた分散補償ファイバを用いたことを特徴とする分散補償モジュール。
【請求項９】
多重パス干渉が４５ｄＢ以上であることを特徴とする請求項８に記載の分散補償モジュール。
【請求項１０】
請求項８または９に記載の分散補償モジュールを備えたことを特徴とする光伝送路。
【発明の詳細な説明】
【０００１】
【発明の属する技術分野】
本発明は、高次モードを用いた分散補償ファイバに関し、この分散補償ファイバにおける低次モードと高次モードとの干渉（多重パス干渉：ＭＰＩ）を低減するようにしたものである。
【０００２】
【従来の技術】
データ通信の急速な需要の増加に対応して、光ファイバ伝送システムの大容量化、高速化の要求が高まっている。
この要求に応えるため、第１に光ファイバ伝送路の残留分散を低減することが必要になり、このために分散補償ファイバが用いられている。
【０００３】
第２に、多重波長数が大幅に増加することから、光ファイバに伝送される光信号のパワーが増大するため、非線形効果による伝送特性の劣化を防止する必要がある。このために、光伝送路を構成する光ファイバとして、実効断面積Ａｅｆｆが大きな光ファイバが求められ、上記分散補償ファイバにも実効断面積が大きなものが要求される。
【０００４】
ところで、通常の分散補償ファイバは、基本モードＬＰ０１モードを用いるものであるが、これよりも高次のＬＰ０２モードを用いる分散補償ファイバが、米国特許第５８０２２３４号明細書（特許文献１）で提案されている。
この高次モードを用いた分散補償ファイバでは、本質的に実効断面積が格段に大きく、しかも波長分散係数（単位長さ当たりの波長分散の絶対値）も大きく、例えば−２００ｐｓ／ｎｍ／ｋｍの値が得られている。
【０００５】
このような高次モードを用いた分散補償ファイバにおいては、このファイバを伝搬する低次モードと高次モードとの干渉は本質的に避けられない。このため、光伝送路におけるシングルモード光ファイバと高次モードを用いた分散補償ファイバとの接続点において、低次モードを高次モードに変換するモード変換器を挿入し、この分散補償ファイバに低次モードが極力伝搬しないようにしなければならない。
【０００６】
このモード変換器としては、長周期ファイバグレーティングやホーリーファイバが用いられ、低次モードと高次モードとの挿入損失差で定義される多重パス干渉（ＭＰＩ）を−４０ｄＢ程度に抑えている。
しかしながら、この程度の多重パス干渉の値では、実用上不十分であり、モード変換器を使用する限りでは、多重パス干渉をさらに低下させることは困難である。
【０００７】
【特許文献１】
米国特許第５８０２２３４号明細書
【０００８】
【発明が解決しようとする課題】
よって、本発明における課題は、高次モードを用いた分散補償ファイバにおいて、高次モードよりも低次のモードの伝搬を抑え、低次モードと高次モードとの干渉を低減して、多重パス干渉をさらに低下させることにある。
【０００９】
【課題を解決するための手段】
かかる課題を解決するため、
請求項１にかかる発明は、光ファイバ内に、この光ファイバを伝搬する低次のモードを減衰させ、これよりも高次のモードを減衰させない損失層を設けたことを特徴とする高次モードを用いた分散補償ファイバである。
【００１０】
請求項２にかかる発明は、損失層を高次のモードの電界分布における電界が零となる位置に設けたことを特徴とする請求項１に記載の高次モードを用いた分散補償ファイバである。
請求項３にかかる発明は、損失層が、光ファイバをなすガラスにコバルト、クロム、銅、鉄、ニッケル、マンガン、ホウ素、バナジウムのいずれか１種以上の元素をドープすることによって形成されたものであることを特徴とする請求項１または２に記載の高次モードを用いた分散補償ファイバである。
【００１１】
請求項４にかかる発明は、損失層の厚さが０．５μｍ以下であることを特徴とする請求項１ないし３のいずれかに記載の高次モードを用いた分散補償ファイバである。
請求項５にかかる発明は、低次のモードがＬＰ０１モードであり、高次のモードがＬＰ０２モードであることを特徴とする請求項１ないし４のいずれかに記載の高次モードを用いた分散補償ファイバである。
【００１２】
請求項６にかかる発明は、低次のモードの伝搬損失が１０ｄＢ／ｋｍ以上であることを特徴とする請求項１ないし５のいずれかに記載の高次モードを用いる分散補償ファイバである。
請求項７にかかる発明は、光ファイバが、中心コア部と、これの外周に設けられ、屈折率が中心コア部よりも低いコア部と、これの外周に設けられ、屈折率がコア部よりも高く、中心コア部よりも低いリングコア部と、これの外周に設けられたクラッドを有するものであることを特徴とする請求項１ないし６のいずれかに記載の高次モードを用いた分散補償ファイバである。
【００１３】
請求項８にかかる発明は、請求項１ないし７のいずれかに記載の高次モードを用いた分散補償ファイバを用いたことを特徴とする分散補償モジュールである。
請求項９にかかる発明は、多重パス干渉が４５ｄＢ以上であることを特徴とする請求項８に記載の分散補償モジュールである。
請求項１０にかかる発明は、請求項８または９に記載の分散補償モジュールを備えたことを特徴とする光伝送路である。
【００１４】
【発明の実施の形態】
以下、本発明を詳しく説明する。
図１は、本発明の高次モードを用いた分散補償ファイバの一例を模式的に示す断面図であり、図２は、この例の分散補償ファイバの屈折率プロファイルを示すものである。
【００１５】
図１において、符号１は中心コア部、２はコア部、３はリングコア部、４はクラッドを示す。
中心コア部１は、屈折率が最も高く、ゲルマニウムドープ石英などのガラスからなり、比屈折率差Δ１が０．００５〜０．０２６で、外径２ａが５〜１６μｍの範囲のものである。
【００１６】
コア部２は、中心コア部１の外側に位置し、その屈折率が中心コア部１よりも低く、かつクラッド４よりも低く、フッ素ドープ石英などのガラスからなり、比屈折率差Δ２が−０．０１〜＋０．００６で、外径２ｂが８〜２０μｍの範囲のものである。
また、リングコア部３は、コア部２の外側に位置し、その屈折率が中心コア部１よりも低く、コア部２よりも高く、かつクラッド４よりも高く、ゲルマニウムドープ石英などのガラスがらなり、比屈折率差Δ３が−０．００７〜＋０．０１５で、外径２ｃが１２〜３４μｍの範囲のものである。
【００１７】
さらに、クラッド４は、リングコア部３の外側に位置し、その屈折率はリングコア部３よりも低く、コア部２よりも高く、純粋石英などのガラスからなり、その外径は、１２５μｍとなっている。
【００１８】
そして、この高次モードを用いた分散補償ファイバの中心コア部１の内部には、図１に示しように、リング状の損失層５が形成されている。図２において符号５で示した損失層は、単にその位置を示すもので、この損失層５の屈折率を示すものではない。この損失層５は、例えば基本モードのＬＰ０１モードの伝搬を妨げ、これよりも高次のモードであるＬＰ０２モードの伝搬を妨げない機能を有するものである。
【００１９】
この損失層５は、具体的にはコバルト、クロム、銅、鉄、ニッケル、マンガン、ホウ素、バナジウムの群から選ばれる１種以上の元素の酸化物をドープした石英などのガラスからなる層である。
この損失層５自体の損失量の最大値は、１０００ｄＢ／ｋｍ程度である。
また、損失層５の厚さは０．５μｍ以下の薄い（狭い）ものとなっており、ファイバ自体の伝送損失を低下させないようになっている。
【００２０】
さらに、この損失層５の位置は、高次モード、例えばＬＰ０２モードの電界分布における電界強度が零となる点を含む位置とされる。この電界強度が零となる点は、ＬＰ０２モードの電界分布の「節」に相当するもので、ＬＰ０２モードの伝搬に影響を与えないようになっている。
【００２１】
この損失層５の損失量、厚さ、位置を具体的に設定するには、以下の計算式：（１）式に基づいて行うことができる。
【数１】
2004286863.tif 000003
（１）式において、Ｐｍ（ｒ）は、ファイバプロファイルの材料損失、Ａは、損失層のピーク損失（ｄＢ／ｋｍ）、Ｂは、その他の層の損失（ｄＢ／ｋｍ）、ｒ０は、損失層の中心半径、δは、２√２Δｒ、Δｒは、損失層のｄＢ半値全幅である。ただし、損失層が十分に薄く（狭く）、損失はガウス分布に従うものとする。
【００２２】
また、低次モード、高次モードの各モードの伝搬損失は、以下の（２）式に基づいて算出することができる。
【数２】
2004286863.tif 000004
（２）式において、Ｐｌは、各モードの伝搬損失（ｄＢ／ｋｍ）、Ｒは、ＬＰモード近似時の電磁界横成分関数であり、Ｋ．Ｏｋａｍｏｔｏ，“Ｃｏｍｐａｒｉｓｏｎ  ｏｆ  ｃａｌｃｕｌａｔｅｄ  ａｎｄ  ｍｅａｓｕｒｅｄ  ｉｍｐｕｌｓｅ  ｒｅｓｐｏｎｓｅｓ  ｏｆ  ｏｐｔｉｃａｌ  ｆｉｂｅｒｓ”Ａｐｐｌ．Ｏｐｔ．，ｖｏｌ．１８，ｐｐ．２１９９−２２０６，１９７９．に従い計算できる。
この（１）式および（２）式を用いて、必要な特性がえられるように、損失層５の構造パラメータが定められる。
【００２３】
このような損失層５を有する分散補償ファイバは、ＭＣＶＤ法によって作製できる。すなわち、出発基材となる石英管内に供給する四塩化シラン、四塩化ゲルマンなどのガラス原料ガスに、上述の元素を含む化合物からなるドーパントガスを追加、供給するタイミングと、その供給時間、その供給量、ドーパントガス中の元素濃度等を制御することで、目的とする損失層５を目的に位置に形成することができる。
【００２４】
このような高次モードを用いた分散補償ファイバにあっては、損失層５の存在によって、高次モード、例えばＬＰ０２モードの伝搬は妨げられず、これよりも低次のモード、例えばＬＰ０１モードの伝搬は大きく妨げられ、その損失は１０ｄＢ／ｋｍ以上、好ましくは２０ｄＢ／ｋｍ以上となり、高次モードの損失の８倍以上となる。また、さらに高次のモード、例えばＬＰ０３モードの伝搬も可能であるが、曲げによる損失が大きく、モジュールとした際に大きな伝搬損失を持つことになり、実用上には伝搬がほぼ抑えられる。また、ＬＰ１１モードの伝搬が可能になる場合もあるが、これはモード変換時の損失や損失層５による損失によって大きな伝搬損失となり、実用上には影響を与えることはない。
【００２５】
この結果、この分散補償ファイバでは、高次モード、例えばＬＰ０２モードのみが伝搬されることになる。したがって、モード変換器において、基本モードから高次モード、例えばＬＰ０２モードに変換し切れなかったこれ以外のモード、例えばＬＰ０１モードは、この分散補償ファイバでは実用上伝搬されなくなり、多重パス干渉は極めて低いものとなる。また、高次モードと低次モードとの損失比は、このファイバの長さに依存しており、ファイバの長さを変えることで多重パス干渉を調整できる。
【００２６】
また、この高次モードを用いた分散補償ファイバでは、先の米国特許にも開示されているように本質的に大きな分散係数と高い実効断面積を有するものであり、波長分散が−２００ｐｓ／ｎｍ／ｋｍ以下で、波長分散スロープが０ｐｓ／ｎｍ２／ｋｍであり、実効断面積が５０μｍ２以上となる。
したがって、この分散補償ファイバを用いて分散補償を行う場合に、短いファイバ長さで累積分散を補償することができる。また、高パワーの光信号を伝送しても、非線形効果で伝送特性が劣化することがない。
【００２７】
本発明の分散補償モジュールは、上述の高次モードを用いた分散補償ファイバをボビン等に所望長さ巻回してコイル状とし、これをケース等に収容したものである。上記高次モードを用いた分散補償ファイバは先に述べたように、分散係数が極めて大きいので、巻回長さは短くて済み、モジュール自体の小型化、低コスト化が可能となる。また、低次モードが大きく減衰するので、多重パス干渉は４５ｄＢ以上となる。
【００２８】
図３は、この分散補償モジュールを用いて光伝送路の累積波長分散を補償するシステムの例を示すものである。
図３において、符号１１は、波長１．３μｍにおいて分散値が零で、１．５５μｍにおいて分散値が＋１７ｐｓ／ｎｍ／ｋｍであるシングルモードファイバからなる光伝送路を示す。
【００２９】
この光伝送路１１の出力端には、第１のモード変換器１２の入力端が接続されている。この第１のモード変換器１２は、シングルモードファイバからなる光伝送路１１に伝搬される基本モードのＬＰ０１モードをこれよりも高次のモード、例えばＬＰ０２モードに変換する機能を有するものである。このモード変換器１２には長周期ファイバグレーティングやホーリーファイバが用いられる。
【００３０】
第１のモード変換器１２の出力端には、上述の分散補償モジュール１３の入力端が接続されており、この分散補償モジュール１３の出力端には第２のモード変換器１４の入力端が接続されている。この第２のモード変換器１４は、分散補償モジュール１３に伝送される高次モード、例えばＬＰ０２モードを基本モードのＬＰ０１モードに変換する機能を有するもので、先のものと同様にホーリーファイバや長周期ファイバグレーティングが用いられる。
第２のモード変換器１４の出力端には、他の光伝送路１５あるいは光増幅器などに接続されている。
【００３１】
光伝送路１１の入力端から入力された波長１．５５μｍの基本モード（ＬＰ０１モード）の光信号は、その出力端から第１のモード変換器１２に送られ、ここでモード変換されて、高次モード、例えばＬＰ０２モードに変換される。第１のモード変換器１２でＬＰ０２モードに変換された信号光は分散補償モジュール１３に入力され、ここで光伝送路１１において累積された波長分散が補償されたのち、第２のモード変換器１４に送られる。
【００３２】
第２のモード変換器１４では、信号光の伝搬モードが高次のモード、例えばＬＰ０２モードから基本モードのＬＰ０１モードにモード変換されて、これより出力され、他の光伝送路１５あるいは光増幅器に送られる。
【００３３】
分散補償モジュール１３における分散補償ファイバの長さは、光伝送路１１で累積された１．５５μｍでの波長分散をキャンセルすることができるように定められる。例えば、光伝送路１１の長さが８０ｋｍで、この光伝送路１１をなすシングルモードファイバの波長１．５５μｍでの分散値が＋１７ｐｓ／ｎｍ／ｋｍであれば、光伝送路１１における累積分散値は８０×１７＝１３６０ｐｓ／ｎｍとなる。
【００３４】
分散補償モジュール１３において使用した高次モードを用いた分散補償ファイバの１．５５μｍでの分散値が−１０００ｐｓ／ｎｍ／ｋｍとすると、分散補償モジュール１３における分散補償ファイバの巻回長さを１．３６ｋｍとすれば、光伝送路１１における１．５５μｍでの累積分散を完全に補償できる。
【００３５】
以下、具体例を示す。
（例１）
ＭＣＶＤ法を用いて、表１の例１に示す構造パラメータを有する高次モードを用いた分散補償ファイバを作製した。この分散補償ファイバは、ＬＰ０１モード、ＬＰ０２モードおよびＬＰ０３モードの伝搬が可能であった。ＬＰ０１モードの電界分布を図４に、ＬＰ０２モードの電界分布を図５に、ＬＰ０３モードの電界分布を図６に示す。
また、ＬＰ０２モードの分散特性を図７に示す。図７から波長１．５５μｍでの分散値は約−１１００ｐｓ／ｎｍ／ｋｍである。
【００３６】
【表１】
2004286863.tif 000005
【００３７】
ＬＰ０２モードの電界分布を示す図５において、電界の値が零になる半径２．２０μｍの位置に損失層が形成されている。この損失層は、三酸化ホウ素（Ｂ２Ｏ３）を中心コア部をなすゲルマニウムドープ石英に１６．３モル％ドープしたもので、その厚さは０．２μｍとした。
【００３８】
そして、上記（１）式でのＡを１５０ｄＢ／ｋｍ、Ｂを０．５ｄＢ／ｋｍとしたときの各モードの伝搬損失を図８に示す。図８から、ＬＰ０１モードでは約２６．５ｄＢ／ｋｍの損失を持つのに対してＬＰ０２モードでは約１．５ｄＢ／ｋｍの損失を持つ。
【００３９】
表２は、波長１．５５μｍでの分散値が＋１７ｐｓ／ｎｍ／ｋｍのシングルモードファイバを８０ｋｍ用いた光伝送路における１．５５μｍでの累積分散を分散補償モジュールにより補償した例の結果を示したものである。
この表２では、上述の損失層のあるＬＰ０２モードを用いる分散補償ファイバと、損失層のないＬＰ０２モードを用いる分散補償ファイバと、通常のＬＰ０１モードを用いる分散補償ファイバの３種の分散補償ファイバを用いて、３種の分散補償モジュールを作製し、この３種の分散補償モジュールを図３に示すようなシステム構成により接続した光伝送路の特性を比較して示したものである。
【００４０】
【表２】
2004286863.tif 000006
【００４１】
表２中のＦＯＭ（良好指数）は、分散補償された光伝送路の全分散値を、２箇所のモード変換器を含む全損失値で除した値であり、ＭＰＩ（多重パス干渉）は、同じく分散補償された光伝送路におけるＬＰ０１モードの全挿入損失とＬＰ０２モードの全挿入損失との差である。表２中の接続損は１個のモード変換器に対するものである。  また、使用モードとはＬＰ０２モードであり、不要モードとはＬＰ０１モードである。
表２の結果から、損失層を設けたＬＰ０２モードを用いる分散補償ファイバでは、ＦＯＭ、ＭＰＩが大幅に向上していることが明らかである。
【００４２】
（例２）
ＭＣＶＤ法を用いて、表１の例２に示す構造パラメータを有する高次モードを用いた分散補償ファイバを作製した。この分散補償ファイバは、ＬＰ０１モード、ＬＰ０２モードおよびＬＰ０３モードの伝搬が可能であった。ＬＰ０１モードの電界分布を図９に、ＬＰ０２モードの電界分布を図１０に、ＬＰ０３モードの電界分布を図１１に示す。
また、ＬＰ０２モードの分散特性を図１２に示す。図１２から波長１．５５μｍでの分散値は約−４４０ｐｓ／ｎｍ／ｋｍである。
【００４３】
ＬＰ０２モードの電界分布を示す図１０において、電界の値が零になる半径２．３０μｍの位置に損失層が形成されている。この損失層は、三酸化ホウ素を中心コア部をなすゲルマニウムドープ石英に７．６モル％ドープしたもので、その厚さは０．２μｍとした。
【００４４】
そして、上記（１）式でのＡを７０ｄＢ／ｋｍ、Ｂを０．５ｄＢ／ｋｍとしたときの各モードの伝搬損失を図１３に示す。図１３から、ＬＰ０１モードでは約１２．１ｄＢ／ｋｍの損失を持つのに対してＬＰ０２モードでは約０．８３ｄＢ／ｋｍの損失を持つ。
【００４５】
表３は、例１における表２と同様に、波長１．５５μｍでの分散値が＋１７ｐｓ／ｎｍ／ｋｍのシングルモードファイバを８０ｋｍ用いた光伝送路における１．５５μｍでの累積分散を分散補償モジュールにより補償した例の結果を示したものである。
この表３でも、上述の損失層のあるＬＰ０２モードを用いる分散補償ファイバと、損失層のないＬＰ０２モードを用いる分散補償ファイバと、通常のＬＰ０１モードを用いる分散補償ファイバの３種の分散補償ファイバを用いて、３種の分散補償モジュールを作製し、この３種の分散補償モジュールを図３に示すようなシステム構成により接続した光伝送路の特性を比較して示したものである。
【００４６】
【表３】
2004286863.tif 000007
【００４７】
表３の結果からも、損失層を設けたＬＰ０２モードを用いる分散補償ファイバでは、ＦＯＭ、ＭＰＩが大きく向上していることが明らかである。
【００４８】
【発明の効果】
以上説明したように、本発明の高次モードを用いる分散補償ファイバにあっては、低次モード、例えばＬＰ０１モードの伝搬を妨げ、これよりも高次の例えばＬＰ０２モードの伝搬を妨げない損失層を設けることによって、低次のＬＰ０１モードは伝搬中に大きく減衰することになるものの高次のＬＰ０２モードは減衰することがなくなる。このため、多重パス干渉が劇的に向上する。
【００４９】
したがって、高次モードを用いた分散補償ファイバを用いて分散補償する際に不可欠なモード変換器の変換特性が少々悪くても、この発明の分散補償ファイバを用いることで、分散補償ファイバ内で不要なモード、例えばＬＰ０１モードがほとんど伝搬されなくなり、良好な多重パス干渉が得られる。
また、高次モードを用いるようにしているため、大きな波長分散係数を持ち、補償に要するファイバ長さを短縮できる。さらに、高い実効断面積を有するので、高い光パワーの信号光を伝送しても、非線形効果による弊害を生じることがない。
【図面の簡単な説明】
【図１】本発明の高次モードを用いる分散補償ファイバの一例を示す概略断面図である。
【図２】本発明の高次モードを用いる分散補償ファイバの屈折率分布の一例を示す図である。
【図３】本発明の分散補償モジュールを用いて分散補償した光伝送路の構成の一例を示す概略構成図である。
【図４】具体例１での分散補償ファイバのＬＰ０１モードの電界分布を示す図表である。
【図５】具体例１での分散補償ファイバのＬＰ０２モードの電界分布を示す図表である。
【図６】具体例１での分散補償ファイバのＬＰ０３モードの電界分布を示す図表である。
【図７】具体例１での分散補償ファイバの分散特性を示す図表である。
【図８】具体例１での分散補償ファイバにおける各モードの伝搬損失を示す図表である。
【図９】具体例２での分散補償ファイバのＬＰ０１モードの電界分布を示す図表である。
【図１０】具体例２での分散補償ファイバのＬＰ０２モードの電界分布を示す図表である。
【図１１】具体例２での分散補償ファイバのＬＰ０３モードの電界分布を示す図表である。
【図１２】具体例２での分散補償ファイバの分散特性を示す図表である。
【図１３】具体例２での分散補償ファイバにおける各モードの伝搬損失を示す図表である。
【符号の説明】
１・・・中心コア部、２・・・コア部、３・・・リングコア部、４・・・クラッド、５・・・損失層。
【図１】
2004286863.tif 000008
【図２】
2004286863.tif 000009
【図３】
2004286863.tif 000010
【図４】
2004286863.tif 000011
【図５】
2004286863.tif 000012
【図６】
2004286863.tif 000013
【図７】
2004286863.tif 000014
【図８】
2004286863.tif 000015
【図９】
2004286863.tif 000016
【図１０】
2004286863.tif 000017
【図１１】
2004286863.tif 000018
【図１２】
2004286863.tif 000019
【図１３】
2004286863.tif 000020